(57)【要約】【課題】半導体素子と配線基板との接続において、フラックス残さによる接続信頼性の低下のない半導体素子の実装方法を提供する。【解決手段】ボンディングステージとボンディングヘッドとを有したボンディング装置を用いて、半導体素子を配線基板に実装する実装方法において、配線基板をボンディングステージに載置し、半田融点より低い予熱温度に加熱されたボンディングヘッドに、半導体素子を吸着し配線基板の上方に移動する。その後、ボンディングヘッドを下降させ、半導体素子及び配線基板の少なくともいずれか一方に形成された半田バンプを介して、半導体素子を配線基板上に圧接し、圧接状態で半田バンプを溶融する。その後、半田バンプが溶融した状態で、ボンディングステージに対する、半導体素子を吸着したボンディングヘッドの相対運動を生じさせる。ここで、相対運動は、周期的な律動を伴った運度とする。【選択図】図１
2009010430.tif 000002
【特許請求の範囲】
【請求項１】
ボンディングステージとボンディングヘッドとを有したボンディング装置を用いて、半導体素子を配線基板に実装する実装方法であって、
前記配線基板をボンディングステージに載置する工程と、
半田融点より低い予熱温度に加熱されたボンディングヘッドに、前記半導体素子を吸着し前記配線基板の上方に移動する工程と、
前記ボンディングヘッドを下降させ、前記半導体素子及び前記配線基板の少なくともいずれか一方に形成された半田バンプを介して、前記半導体素子を前記配線基板上に圧接する工程と、
前記半導体素子と前記配線基板とが圧接された状態で、前記半田バンプを溶融する工程と、
前記半田バンプが溶融した状態で、前記ボンディングステージに対する、前記半導体素子を吸着した前記ボンディングヘッドの相対運動を生じさせる工程であって、当該相対運動は、周期的な律動を伴った運度である工程と、
を備えたことを特徴とする半導体素子の実装方法。
【請求項２】
前記相対運動は、水平方向に律動させる運動を伴うことを特徴とする請求項１に記載の半導体素子の実装方法。
【請求項３】
前記相対運動は、垂直方向に律動させる運動を伴うことを特徴とする請求項２に記載の半導体素子の実装方法。
【請求項４】
前記相対運動は、垂直方向に律動させる運動を伴うことを特徴とする請求項１項に記載の半導体素子の実装方法。
【請求項５】
前記圧接する工程及び前記相対運動を生じさせる工程は、前記半田バンプを不活性雰囲気または還元性雰囲気のいずれかの状態にして行なわれることを特徴とする請求項１から４のいずれか１項に記載の半導体素子の実装方法。
【請求項６】
前記ボンディングステージには、前記半導体素子が圧接される前に前記配線基板を加熱するヒータが内蔵されており、
半田融点温度より低い温度に加熱された状態の前記ボンディングヘッドに、前記半導体素子が吸着され、前記半導体素子が半田バンプを介して前記半導体基板に圧接した状態で、前記ボンディングヘッドを半田融点よりも高い温度にすることを特徴とする請求項１から５のいずれか1項に記載の半導体素子の実装方法。
【請求項７】
前記半田バンプは、半導体素子上および配線基板上に各々形成されることを特徴とする請求項１から６のいずれか1項に記載の半導体素子の実装方法。
【発明の詳細な説明】
【技術分野】
【０００１】
本発明は、半導体素子の実装方法に関し、特にフリップチップ実装を用いて半導体素子と配線基板とを接続する半導体素子の実装方法に関する。
【背景技術】
【０００２】
半導体素子の組み立て技術の一つとして知られているフリップチップ・ボンディング方法は、半導体素子の下面に設けられた電極上の半田バンプと、対向する配線基板の上面に設けられた接続パッド上の半田バンプとを接続する方法である。従来のフリップチップ・ボンディング方法はフラックスを用いているため、半田バンプの表面の酸化膜を除去し半田による接続を容易にしていた。しかし、フラックスの量の最適化または洗浄工程の管理等を行なわないと、洗浄工程後にフラックスが残さとなって残ってしまうため、このフラックスの残さが後の工程における封止樹脂の注入を妨げてしまうという問題があった。さらに、このフラックスの残さがマイグレーションの発生を誘発し、接続信頼性を低下させるという品質保証上の問題があった。
【０００３】
【特許文献１】特開平２−２８５６５１号公報
【特許文献２】特開平８−２２２８４６号公報
【特許文献３】特開平６―１２４９８０号公報
【特許文献４】特開平５−１９０６０１号公報
【発明の開示】
【発明が解決しようとする課題】
【０００４】
上述のように、従来のフリップチップ・ボンディング方法はフラックスを用いているため、洗浄工程後に残るフラックス残さによる接続信頼性の低下という問題があった。
そこで、本発明の目的は、上記問題を解決するためになされたものであり、半導体素子と配線基板との接続にフラックスを使用しないフリップチップ・ボンディング方法を用いることにより、フラックス残さによる接続信頼性の低下のない半導体素子の実装方法を提供することにある。
【課題を解決するための手段】
【０００５】
この発明の半導体素子の実装方法は、ボンディングステージとボンディングヘッドとを有したボンディング装置を用いて、半導体素子を配線基板に実装する実装方法であって、
前記配線基板をボンディングステージに載置する工程と、半田融点より低い予熱温度に加熱されたボンディングヘッドに、前記半導体素子を吸着し前記配線基板の上方に移動する工程と、前記ボンディングヘッドを下降させ、前記半導体素子及び前記配線基板の少なくともいずれか一方に形成された半田バンプを介して、前記半導体素子を前記配線基板上に圧接する工程と、前記半導体素子と前記配線基板とが圧接された状態で、前記半田バンプを溶融する工程と、前記半田バンプが溶融した状態で、前記ボンディングステージに対する、前記半導体素子を吸着した前記ボンディングヘッドの相対運動を生じさせる工程であって、当該相対運動は、周期的な律動を伴った運度である工程と、を備えたものである。
【０００６】
この発明の半導体素子の実装方法において、前記相対運動は、水平方向に律動させる運動を伴うものであってもよい。あるいは、前記相対運動が、垂直方向に律動させる運動を伴うものであってもよい。
【０００７】
この発明の半導体素子の実装方法において、前記圧接する工程及び前記相対運動を生じさせる工程は、前記半田バンプを不活性雰囲気または還元性雰囲気のいずれかの状態にして行なわれるものであってもよい。
【０００８】
この発明の半導体素子の実装方法において、前記ボンディングステージには、前記半導体素子が圧接される前に前記配線基板を加熱するヒータが内蔵されており、半田融点温度より低い温度に加熱された状態の前記ボンディングヘッドに、前記半導体素子が吸着され、前記半導体素子が半田バンプを介して前記半導体基板に圧接した状態で、前記ボンディングヘッドを半田融点よりも高い温度にするものであってもよい。
【０００９】
また、この発明の半導体素子の実装方法において、前記半田バンプは、半導体素子上および配線基板上に各々形成されるものであってもよい。
【発明の効果】
【００１０】
以上説明したように、本発明の半導体素子の実装方法によれば、半導体素子と配線基板との接続にフラックスを使用しないフリップチップ・ボンディング方法を用いることにより、フラックス残さによる接続信頼性の低下のない半導体素子の実装方法を提供することができる。
【発明を実施するための最良の形態】
【００１１】
以下、図面を参照して、本発明の実施の形態を詳細に説明する。
【００１２】
実施の形態１.
図１（Ａ）ないし（Ｄ）は、本発明の実施の形態１における半導体素子の実装工程の断面図を示す。図１において、符号１は半導体素子、２は半導体素子１を接続しようとする配線基板、３は半導体素子１または配線基板２上に形成された半田バンプ、４は半導体素子１を保持するボンディングヘッド、５は配線基板２を保持するボンディングステージである。
【００１３】
次に、ボンディングヘッド４とボンディングステージ５とを有するボンディング装置について説明する。図１に示されるように、半導体素子１上と配線基板２上とには、各々半田バンプ３が形成されているが、この半田バンプ３にはフラックスは供給されていない。ボンディングヘッド４は真空吸引により半導体素子１を吸着することができ、室温から半田融点（約１８０℃）以上の約４００℃程度まで加熱することができる。ボンディングステージ５はヒータ（不図示）を内蔵しており、予め配線基板２を半田融点近くの予熱温度に加熱しておくことができる。
【００１４】
上述のボンディング装置を用いた半導体素子の実装方法を説明する。図１（Ａ）に示されるように、配線基板２は半田融点近くの温度に過熱されたボンディングステージ５の上面の所定の位置に位置決めされて載置されている。一方、半導体素子１は半田融点より低い所定の予熱温度に加熱されたボンディングヘッド４の下面に吸着されている。半導体素子１は、ボンディングヘッド４の水平方向への移動により、所定の位置に位置決め（アラインメント）された状態で配線基板２の上方に位置している。
【００１５】
図１（Ｂ）に示されるように、ボンディングヘッド４が下降すると、半導体素子１は配線基板２上の所定の位置に載置される。半導体素子１はボンディングヘッド４の下面に吸着されているため、水平方向に位置決めされた状態で、鉛直方向に所定時間圧力を加えられて配線基板２上に圧接される。この結果、各半田バンプ３の接触面積を大きくとることができ、さらに予め半田バンプ３の酸化膜の一部を圧接により破っておくことができる。
【００１６】
図１（Ｃ）に示されるように、半導体素子１上に形成された半田バンプ３と配線基板２上に形成された半田バンプ３とが接触した状態で、半導体素子を半田融点以上に加熱し、半導体素子および配線基板上に形成された半導体バンプを溶融した状態で、水平方向Ｘまたは鉛直方向Ｙのいずれかの方向へ周期的に律動（スクラブ）させる。この結果、半田バンプ３の表面を覆っている酸化膜が半田バンプ３の中に取り込まれ、フラックスを用いることなくボンディングを行なうことができる。
【００１７】
図１（Ｄ）に示されるように、ボンディングヘッド４を半田融点より低い温度に冷却すると、半導体素子１の温度が低下し、半田バンプ３が固化する。ボンディングヘッド４による半導体素子１の吸着を解除するとともに、ボンディングヘッドを上昇させてボンディングを終了させる。
【００１８】
上述の説明では、半導体素子１上および配線基板２上に半田バンプ３を形成したが、半田バンプ３は半導体素子１上または配線基板２上のいずれかの上に形成してもよい。さらに上述の説明では、律動方向は水平方向Ｘまたは鉛直方向Ｙのいずれかの方向であったが、水平方向Ｘおよび鉛直方向Ｙの両方向へ律動させることもできる。
【００１９】
ボンディングヘッド４およびボンディングステージ５の予熱温度は、好適には約１５０℃程度である。律動中のボンディングヘッド４の温度は好適には約２６０℃程度であり、冷却時のボンディングヘッド４の温度は好適には約１８０℃程度である。ボンディングステージ５の温度は、律動中も含めて予熱温度、好適には約１５０℃程度に保たれている。
【００２０】
以上より、実施の形態１によれば、予め半導体素子１と配線基板２とを所定の予熱温度に加熱し、半導体素子１と配線基板２とを圧接することにより、予め半田バンプ３の酸化膜の一部を圧接により破っておくことができる。さらに半導体素子１を所定の方向へ律動させることにより、半田バンプ３の表面を覆っている酸化膜を半田バンプ３の中へ取り込むことができるので、フラックスを用いることなくボンディングを行なうことができる。
【００２１】
実施の形態２.
図２は、本発明の実施の形態２における半導体素子の実装工程の断面図を示す。図２で図１と同じ符号を付したものは同じ機能を有するため説明は省略する。図２において、符号６は配線基板２を大気から遮断する大気遮断ボックス、７は図示の矢印方向へ流入する不活性ガスまたは還元性ガスである。大気遮断ボックス６には、不活性ガスまたは還元性ガス７の供給源（不図示）およびこれらのガス７を加熱するガス加熱器（不図示）が接続されている。大気遮断ボックス６内には、常に半田融点近くの温度まで加熱された不活性ガスまたは還元性ガス７、あるいはこれらの混合ガスが満たされている。
【００２２】
上述の大気遮断ボックス６内の不活性ガス７等により、半導体素子１上および／または配線基板２上に形成された半田バンプ３の表面の酸化防止または酸化膜の還元を行なうことができるため、半導体素子１と配線基板２との間の接合をさらに安定化させることができる。
【００２３】
本実施の形態２に示された半導体素子の実装方法は、半田バンプ３の半田材によらずに実装を行なうことができる。さらに、配線基板２はセラミック基板または有機樹脂基板であっても実装を行なうことができる。
【００２４】
以上より、実施の形態２によれば、大気遮断ボックス６内の不活性ガス７等により、半導体素子１上および／または配線基板２上に形成された半田バンプ３の表面の酸化防止または酸化膜の還元を行なうことができるため、半導体素子１と配線基板２との間の接合をさらに安定化させることができる。
【図面の簡単な説明】
【００２５】
【図１】本発明の実施の形態１における半導体素子の実装工程の断面図である。
【図２】本発明の実施の形態２における半導体素子の実装工程の断面図である。
【符号の説明】
【００２６】
１  半導体素子、  ２  配線基板、  ３  半田バンプ、  ４  ボンディングヘッド、  ５  ボンディングステージ、  ６  大気遮断ボックス、  ７  不活性ガスまたは還元性ガス。
【図１】
2009010430.tif 000003
【図２】
2009010430.tif 000004